계속 하 여 , 산화프로필렌 의 첨가량 을 1 . 59 ㎏( 셀룰로오스 에 대한 산화프로필렌 의 몰 비 : 0 . 74 ) 으로 하 는 것 이외 에 는 , 실시 예 1 과 마찬가지 의 방법 을 사용 하 여 제 1 반응 혼합물 을 얻 은 후 , 제 2 수산화 나트륨 수용액 의 첨가 개시 시 의 반응기 내온 을 81 . 0 ℃ 로 하 고 , 제 2 수산화 나트륨 수용액 첨가 개시 부터 첨가 가 완료 될 때 까지 동안 , 반응기 내온 을 20 . 00 ℃/ hr 로 승 온 시키 고 , 셀룰로오스 에 대한 제 2 수산화 나트륨 의 몰 비 ( 제 2 수산화 나트륨 / 셀룰로오스 ) 가 0 . 75 가 되 도록 , 첨가 속도 3 . 00 [ ㏖/㏖· hr ] 으로 제 2 수산화 나트륨 수용액 을 첨가 하 여 제 2 반응 혼합물 로 하 는 것 이외 에 는 , 실시 예 1 과 마찬가지 로 행했 다 . 제 2 수산화 나트륨 수용액 의 투입 완료 시 의 반응기 내온 은 86 ℃ 였 다 . 또한 , 제 1 과 제 2 수산화 나트륨 수용액 중 의 제 1 과 제 2 수산화 나트륨 의 합계 질량 에 대한 제 1 수산화 나트륨 의 질량 의 비율 은 83 . 1 ％ 였 다 .